Li ( CH 3 COO ) 2 H 2 O 1 . 06 몰 , ( CH 3 CO 2 ) 2 CO ㆍ 4 H 2 O 0 . 98 몰 , ( CH 3 CO 2 ) 2 Mg ㆍ 4 H 2 O 0 . 02 몰 과 증류수 에 녹였 다 . 이후 의 분말 제조 방법 은 상기 실시 예 1 과 동일 하 였 다 . 도 2 은 상기 의 실시 예 2 로 만들 어 진 LiCo 0 . 98 Mg 0 . 02 O 2 ㆍ 0 . 01 Li 6 ZnO 4 로 표면 에 다른 입자 들 이 코팅 된 형상 을 보이 는데 , 이 는 오제 분광법 ( Auger spectroscopy ) 으로 분석 한 결과 , Li 6 ZnO 4 인 것 으로 확인 되 었 다 .